(57)【要約】【課題】優れた難燃性及び優れた機械的特性を確保しながら、優れた耐加熱変形特性をも確保することができる難燃性樹脂組成物などを提供すること。【解決手段】  エチレン系重合体と酸変性熱可塑性樹脂とホモポリプロピレン樹脂と難燃剤とを含み、エチレン系重合体と前記酸変性熱可塑性樹脂とホモポリプロピレン樹脂との合計１００質量％中のエチレン系重合体の含有率が５５~６８質量％、酸変性熱可塑性樹脂の含有率が３０~４０質量％、ホモポリプロピレン樹脂の含有率が２~５質量％であり、エチレン系重合体と酸変性熱可塑性樹脂とホモポリプロピレン樹脂との合計１００質量部に対して難燃剤が８０〜９６質量部の割合で配合されている難燃性樹脂組成物。【選択図】なし【特許請求の範囲】
【請求項１】
エチレン系重合体（Ａ）と、
酸変性熱可塑性樹脂（Ｂ）と、
ホモポリプロピレン樹脂（Ｃ）と、
難燃剤（Ｄ）とを含み、
前記エチレン系重合体（Ａ）は、エチレン−α−オレフィン重合体及びエチレン−不飽和カルボン酸エステル共重合体を含み、
前記酸変性熱可塑性樹脂（Ｂ）は、無水マレイン酸変性熱可塑性樹脂及びマレイン酸変性熱可塑性樹脂からなる群より選ばれる少なくとも１種の熱可塑性樹脂であり、
前記エチレン系重合体（Ａ）と前記酸変性熱可塑性樹脂（Ｂ）と前記ホモポリプロピレン樹脂（Ｃ）との合計１００質量％中の前記エチレン系重合体（Ａ）の含有率が５５~６８質量％、前記酸変性熱可塑性樹脂（Ｂ）の含有率が３０~４０質量％、前記ホモポリプロピレン樹脂（Ｃ）の含有率が２~５質量％であり、
前記エチレン系重合体（Ａ）と前記酸変性熱可塑性樹脂（Ｂ）と前記ホモポリプロピレン樹脂（Ｃ）との合計１００質量部に対して前記難燃剤（Ｄ）が８０〜９６質量部の割合で配合されている難燃性樹脂組成物。
【請求項２】
前記エチレン−α−オレフィン重合体に含まれる前記α−オレフィン単位が、ヘキセン単位である請求項１に記載の難燃性樹脂組成物。
【請求項３】
前記難燃剤（Ｄ）が、金属水酸化物を含む難燃剤及びリン系難燃剤を含有する請求項１又は２に記載の難燃性樹脂組成物。
【請求項４】
導体と、
前記導体を被覆する絶縁層と、
前記絶縁層を覆うシースを有し、
前記シースが、請求項１〜３のいずれか一項に記載の難燃性樹脂組成物で構成されるケーブル。
【発明の詳細な説明】
【技術分野】
【０００１】
本発明は、難燃性樹脂組成物、及び、ケーブルに関する。
【背景技術】
【０００２】
ケーブルの被覆、ケーブルのシース、チューブ、テープ、包装材、建材等にはいわゆるエコマテリアルが広く使用されるようになっている。
【０００３】
このようなエコマテリアルとして、例えばエチレン−酢酸ビニル共重合体と、エチレン−ヘキセン−１共重合体と、無水マレイン酸変性エチレン−オクテン−１共重合体と、難燃剤とを配合してなる難燃性樹脂組成物が知られている（下記特許文献１参照）。
【先行技術文献】
【特許文献】
【０００４】
【特許文献１】特開２００１−３３５６６５号公報
【発明の概要】
【発明が解決しようとする課題】
【０００５】
しかしながら、上記特許文献１に記載の組成物では、耐加熱変形特性の点で更なる改善の余地があった。このため、優れた難燃性及び優れた機械的特性を確保しながら、優れた耐加熱変形特性をも確保することができる難燃性樹脂組成物が求められていた。
【０００６】
本発明は上記事情に鑑みてなされたものであり、優れた難燃性及び優れた機械的特性を確保しながら、優れた耐加熱変形特性をも確保することができる難燃性樹脂組成物及びこれを用いたケーブルを提供することを目的とする。
【課題を解決するための手段】
【０００７】
本発明者らは、上記課題を解決するため、難燃性樹脂組成物に使用するベース樹脂の種類及び配合割合について鋭意研究を行った。その結果、本発明者らは、特定のエチレン系重合体に特定の酸変性熱可塑性樹脂と特定のポリプロピレン樹脂を特定の割合で含有させてなるベース樹脂に、難燃剤を特定の割合で含有させてなる難燃性樹脂組成物により、上記課題を解決しうることを見出し、本発明を完成するに至った。
【０００８】
すなわち本発明は、エチレン系重合体（Ａ）と、酸変性熱可塑性樹脂（Ｂ）と、ホモポリプロピレン樹脂（Ｃ）と、難燃剤（Ｄ）とを含み、前記エチレン系重合体（Ａ）は、エチレン−α−オレフィン重合体及びエチレン−不飽和カルボン酸エステル共重合体を含み、前記酸変性熱可塑性樹脂（Ｂ）は、無水マレイン酸変性熱可塑性樹脂及びマレイン酸変性熱可塑性樹脂からなる群より選ばれる少なくとも１種の熱可塑性樹脂であり、前記エチレン系重合体（Ａ）と前記酸変性熱可塑性樹脂（Ｂ）と前記ホモポリプロピレン樹脂（Ｃ）との合計１００質量％中の前記エチレン系重合体（Ａ）の含有率が５５~６８質量％、前記酸変性熱可塑性樹脂（Ｂ）の含有率が３０~４０質量％、前記ホモポリプロピレン樹脂（Ｃ）の含有率が２~５質量％であり、前記エチレン系重合体（Ａ）と前記酸変性熱可塑性樹脂（Ｂ）と前記ホモポリプロピレン樹脂（Ｃ）との合計１００質量部に対して前記難燃剤（Ｄ）が８０〜９６質量部の割合で配合されている難燃性樹脂組成物である。
【０００９】
本発明の難燃性樹脂組成物によれば、優れた難燃性及び優れた機械的特性を確保しながら、優れた耐加熱変形特性をも確保することができる。
【００１０】
なお、本発明者らは、本発明の難燃性樹脂組成物において、優れた耐加熱変形特性が得られる理由については以下のように推察している。
【００１１】
すなわち、本発明の難燃性樹脂組成物は、エチレン系重合体（Ａ）及び酸変性熱可塑性樹脂（Ｂ）の融点よりも高いホモポリプロピレン樹脂（Ｃ）が所定の割合で配合されているため、耐加熱変形特性が向上しているのではないか、と本発明者らは考えている。なお、ホモポリプロピレン樹脂（Ｃ）は結晶性が高いため、難燃剤（Ｄ）の分散性を阻害して機械的特性に影響する可能性があることから、この配合量を最小限に留めることで機械的特性の維持をも可能にさせていると、本発明者らは考えている。
【００１２】
また、上記難燃性樹脂組成物においては、前記エチレン−α−オレフィン重合体に含まれる前記α−オレフィン単位が、ヘキセン単位であることが好ましい。
【００１３】
この場合、難燃性樹脂組成物は、優れた硬度を有するものになり、耐擦過傷性に優れたものになる。
【００１４】
また、上記難燃性樹脂組成物においては、前記酸変性熱可塑性樹脂（Ｂ）が無水マレイン酸変性熱可塑性樹脂であることが好ましい。
【００１５】
この場合、難燃性樹脂組成物は、さらに優れた耐加熱変形特性を有するものになる。
【００１６】
上記難燃性樹脂組成物においては、前記難燃剤（Ｄ）が、金属水酸化物を含む難燃剤及びリン系難燃剤を含有することが好ましい。
【００１７】
この場合、難燃性樹脂組成物は、特に優れた難燃性を有するものになる。
【００１８】
また本発明は、導体と、前記導体を被覆する絶縁層と、前記絶縁層を覆うシースを有し、前記シースが、上述した難燃性樹脂組成物で構成されるケーブルである。
【００１９】
本発明のケーブルによれば、シースが、上述した難燃性樹脂組成物で構成されているため、優れた難燃性及び優れた機械的特性を確保しながら、優れた耐加熱変形特性をも確保することができる。
【発明の効果】
【００２０】
本発明によれば、優れた難燃性及び優れた機械的特性を確保しながら、優れた耐加熱変形特性をも確保することができる難燃性樹脂組成物及びこれを用いたケーブルが提供される。
【図面の簡単な説明】
【００２１】
【図１】本発明のケーブルの一実施形態を示す部分側面図である。
【図２】図１のＩＩ−ＩＩ線に沿った断面図である。
【発明を実施するための形態】
【００２２】
以下、本発明の実施形態について図１及び図２を用いて詳細に説明する。
【００２３】
［ケーブル］
図１は、本発明に係るケーブルの一実施形態を示す部分側面図であり、丸形ケーブルを示すものである。図２は、図１のＩＩ−ＩＩ線に沿った断面図である。図１及び図２に示すように、丸形ケーブル１０は、絶縁電線４と、絶縁電線４を被覆するシース３とを備えている。そして、絶縁電線４は、内部導体１と、内部導体１を被覆する絶縁層２とを有している。
【００２４】
ここで、シース３は難燃性樹脂組成物で構成されており、この難燃性樹脂組成物は、エチレン系重合体（Ａ）と、酸変性熱可塑性樹脂（Ｂ）と、ホモポリプロピレン樹脂（Ｃ）と、難燃剤（Ｄ）とを含み、エチレン系重合体（Ａ）は、エチレン−α−オレフィン重合体及びエチレン−不飽和カルボン酸エステル共重合体を含み、酸変性熱可塑性樹脂（Ｂ）は、無水マレイン酸変性熱可塑性樹脂及びマレイン酸変性熱可塑性樹脂からなる群より選ばれる少なくとも１種の熱可塑性樹脂であり、エチレン系重合体（Ａ）と酸変性熱可塑性樹脂（Ｂ）とホモポリプロピレン樹脂（Ｃ）との合計１００質量％中のエチレン系重合体（Ａ）の含有率が５５~６８質量％、酸変性熱可塑性樹脂（Ｂ）の含有率が３０~４０質量％、ホモポリプロピレン樹脂（Ｃ）の含有率が２~５質量％であり、エチレン系重合体（Ａ）と酸変性熱可塑性樹脂（Ｂ）とホモポリプロピレン樹脂（Ｃ）との合計１００質量部に対して難燃剤（Ｄ）が８０〜９６質量部である。
【００２５】
上記難燃性樹脂組成物で構成されるシース３は、優れた難燃性及び優れた機械的特性を確保しながら、優れた耐加熱変形特性をも確保することができる。
【００２６】
［ケーブルの製造方法］
次に、上述した丸形ケーブル１０の製造方法について説明する。
【００２７】
（内部導体）
まず内部導体１を準備する。内部導体１は、１本の素線のみで構成されてもよく、複数本の素線を束ねて構成されたものであってもよい。また、内部導体１は、導体径や導体の材質などについて特に限定されるものではなく、用途に応じて適宜定めることができる。
【００２８】
（難燃性樹脂組成物）
一方、難燃性樹脂組成物を準備する。難燃性樹脂組成物は、上述したように、エチレン系重合体（Ａ）と、酸変性熱可塑性樹脂（Ｂ）と、ホモポリプロピレン樹脂（Ｃ）と、難燃剤（Ｄ）と、を含んでいる。
【００２９】
（エチレン系重合体）
本発明の難燃性樹脂組成物に用いられるエチレン系重合体は、エチレン−α−オレフィン重合体及びエチレン−不飽和カルボン酸エステル共重合体を含む。
【００３０】
エチレン−α−オレフィン重合体は、エチレンと、炭素数２〜１９のα−オレフィンの重合体が挙げられる。α−オレフィンとしては、例えば、エチレン、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン及び１−ノナデセンなどが挙げられる。
【００３１】
この中でも、α−オレフィンは１−ブテン及び１−ヘキセンの少なくとも一方が好ましい。α−オレフィンは１種類のみが含有されても、２種類以上が含有されてもよい。
【００３２】
上記エチレン−α−オレフィン重合体において、α−オレフィン単位がヘキセン単位であることが好ましい。この場合、難燃性樹脂組成物は優れた硬度を有するものになり、耐擦過傷性に優れたものになる。エチレン単位とヘキセン単位とを含むエチレン−α−オレフィン重合体としては、例えばエチレン−１−ヘキセン共重合体、エチレン−１−ヘキセン−１−オクテン共重合体などが挙げられる。
【００３３】
エチレン−α−オレフィン重合体は、シングルサイト触媒を用いて製造されたものであることが好ましい。シングルサイト触媒としては、例えばメタロセン触媒などが挙げられる。シングルサイト触媒を用いる方法以外の方法で製造された上記重合体は、シングルサイト触媒を用いる方法で製造された上記重合体に比べ多分散度Ｍｗ／Ｍｎが大きいものになる。このため、エチレン系重合体として、シングルサイト触媒を用いる方法以外の方法で製造された上記重合体を用いた場合、難燃性樹脂組成物に十分な機械的特性を付与することができない。ここで、Ｍｗは重量平均分子量、Ｍｎは数平均分子量を示す。
【００３４】
また、エチレン−不飽和カルボン酸エステル共重合体は、エチレンと、α，β−不飽和カルボン酸エステルとの共重合体が挙げられる。α，β−不飽和カルボン酸エステルとしては、例えば、アクリル酸メチル、メタアクリル酸メチル、アクリル酸エチル、メタアクリル酸エチルなどが挙げられ、中でもアクリル酸エチルが好ましい。
【００３５】
（酸変性熱可塑性樹脂）
本発明の難燃性樹脂組成物に用いられる酸変性熱可塑性樹脂は、無水マレイン酸変性熱可塑性樹脂及びマレイン酸変性熱可塑性樹脂からなる群より選ばれる少なくとも１種の熱可塑性樹脂である。
【００３６】
無水マレイン酸変性熱可塑性樹脂としては、例えば無水マレイン酸変性ポリエチレン、無水マレイン酸変性ポリプロピレン、無水マレイン酸変性エチレン−プロピレン共重合体、無水マレイン酸変性エチレン−１−ブテン共重合体、無水マレイン酸変性エチレン−１−ペンテン共重合体、無水マレイン酸変性エチレン−１−ヘキセン共重合体、無水マレイン酸変性エチレン−１−ヘプテン共重合体、無水マレイン酸変性エチレン−１−オクテン共重合体などが挙げられる。これらは１種類のみで用いられても、２種類以上で用いられてもよい。
【００３７】
マレイン酸変性熱可塑性樹脂としては、例えばマレイン酸変性ポリエチレン、マレイン酸変性ポリプロピレン、マレイン酸変性エチレン−プロピレン共重合体、マレイン酸変性エチレン−１−ブテン共重合体、マレイン酸変性エチレン−１−ペンテン共重合体、マレイン酸変性エチレン−１−ヘキセン共重合体、マレイン酸変性エチレン−１−ヘプテン共重合体、マレイン酸変性エチレン−１−オクテン共重合体などが挙げられる。これらは１種類のみが用いられても、２種類以上が用いられてもよい。
【００３８】
本発明の難燃性樹脂組成物に用いられる酸変性熱可塑性樹脂は、無水マレイン酸変性熱可塑性樹脂であることが好ましい。
【００３９】
この場合、難燃性樹脂組成物は、特に優れた耐加熱変形特性を有するものになる。
【００４０】
（ホモポリプロピレン樹脂）
本発明の難燃性樹脂組成物にはホモポリプロピレン樹脂、即ちプロピレン単独重合体が含有している。ホモポリプロピレン樹脂が含まれることで、難燃性樹脂組成物は、優れた耐加熱変形特性を有するものになる。
【００４１】
本発明の難燃性樹脂組成物においては、エチレン系重合体と酸変性熱可塑性樹脂とホモポリプロピレン樹脂との合計１００質量％中のエチレン系重合体の含有率が５５~６８質量％、酸変性熱可塑性樹脂の含有率が３０~４０質量％、ホモポリプロピレン樹脂の含有率が２~５質量％である。エチレン系重合体の含有率が５５質量％未満であるとエチレン系重合体の含有率が５５質量％以上である場合に比べて、難燃性樹脂組成物は十分な機械的特性を有することができない。一方、エチレン系重合体の含有率が６８質量％を超えるとエチレン系重合体の含有率が６８質量％以下である場合に比べて、難燃性樹脂組成物は十分な耐加熱変形特性を有することができない。エチレン系重合体の含有率は６５~６８質量％であることが好ましい。この場合、より硬度が高くなると共に機械的特性も向上する。
【００４２】
また、酸変性熱可塑性樹脂の含有率が３０質量％未満であると酸変性熱可塑性樹脂の含有率が３０質量％以上である場合に比べて難燃性樹脂組成物は十分な機械的特性を有することができない。一方、酸変性熱可塑性樹脂の含有率が４０質量％を超えると酸変性熱可塑性樹脂の含有率が４０質量％以下である場合に比べて硬度が低くなり、磨耗性が悪化するとともに耐外傷性が悪化する。更に、ホモポリプロピレン樹脂の含有量が２質量％未満であるとホモポリプロピレン樹脂の含有率が２質量％以上である場合に比べて、難燃性樹脂組成物は十分な耐加熱変形特性を有することができない。一方、ホモポリプロピレン樹脂の含有量が５質量％を超えるとホモポリプロピレン樹脂の含有率が５質量％以下である場合に比べて、十分な機械的特性を有することができない。
【００４３】
（難燃剤）
本発明の難燃性樹脂組成物に用いられる難燃剤としては、例えば金属水酸化物を含む難燃剤、リン系難燃剤、イントメッセント系難燃剤などが挙げられる。これらは１種類が単独で用いられても、２種類以上で用いられてもよい。
【００４４】
上記金属水酸化物としては、例えば水酸化マグネシウム、水酸化アルミニウムなどが挙げられる。これらは１種類単独で用いられても、２種類以上が組み合わされて用いられてもよい。これらの中では水酸化マグネシウムが特に好ましい。上記難燃剤は、上記金属水酸化物を、例えば脂肪酸含有化合物、リン酸エステル、シランカップリング剤などの表面処理剤で表面処理してなるものであることが好ましい。この場合、難燃剤の樹脂中における分散性が優れたものになる。
【００４５】
また、上記金属水酸化物を含む難燃剤は粒子状であり、平均粒径が０．５μｍ以上２μｍ未満であることが好ましい。平均粒径が０．５μｍ以上である場合、平均粒径が０．５μｍ未満である場合に比べて、加工時の作業性がよくなる。また、平均粒径が２μｍ未満である場合、平均粒径が２μｍ以上である場合に比べて、機械強度が向上するという利点がある。なお、本発明において、粒子の「平均粒径」とは、複数個の粒子を走査型電子顕微鏡（Scanning Electron Microscope；ＳＥＭ）で観察したときの２次元画像の面積Ｓをそれぞれ求め、これらの面積Ｓをそれぞれ円の面積に等しいと考え、これらの面積から以下の式：
Ｒ＝２×（Ｓ／π）１／２
に基づいてそれぞれ算出したＲの平均値を言うものとする。
【００４６】
上記リン系難燃剤としては、例えば赤リン系難燃剤などが挙げられる。
【００４７】
上記難燃剤は、金属水酸化物を含む難燃剤及びリン系難燃剤を含有することが好ましい。この場合、難燃性樹脂組成物は特に難燃性に優れたものになる。
【００４８】
上記難燃剤が金属水酸化物を含む難燃剤及びリン系難燃剤を含有する場合、金属水酸化物を含む難燃剤に対するリン系難燃剤の質量比が０．０１４〜０．０１７であることが好ましい。この場合、難燃性樹脂組成物は、難燃剤の質量比が上記範囲を外れる場合に比べて、さらに優れた難燃性を有するものになる。
【００４９】
本発明の難燃性樹脂組成物における難燃剤は、エチレン系重合体と酸変性熱可塑性樹脂とホモポリプロピレン樹脂との合計１００質量部に対し、８０〜９６質量部の割合で配合される。難燃剤の配合割合が８０質量部未満の場合、難燃性樹脂組成物は十分な難燃性を確保することができない。また、難燃剤の配合割合が９６質量部を超える場合、難燃性樹脂組成物は十分な機械的特性を確保することができない。難燃剤の配合割合は、８０〜９２質量部であることが好ましい。
【００５０】
上記難燃性樹脂組成物は、カーボンブラック、酸化防止剤、紫外線劣化防止剤、加工助剤、着色顔料、滑剤などの添加剤を必要に応じてさらに含んでもよい。
【００５１】
上記難燃性樹脂組成物は、エチレン系重合体、酸変性熱可塑性樹脂、難燃剤等を混練することにより得ることができる。混練は、例えばバンバリーミキサ、タンブラ、加圧ニーダ、混練押出機、二軸押出機、ミキシングロール等の混練機で行うことができる。
【００５２】
次に、上記難燃性樹脂組成物で内部導体１を被覆する。具体的には、上記の難燃性樹脂組成物を、押出機を用いて溶融混練し、チューブ状の押出物を形成する。そして、このチューブ状押出物を内部導体１上に連続的に被覆する。こうして絶縁電線４が得られる。
【００５３】
（シース）
最後に、上記のようにして得られた絶縁電線４を用意し、この絶縁電線４を、上述した難燃性樹脂組成物を用いて作製したシース３で被覆する。シース３は、絶縁層２を物理的又は化学的な損傷から保護するものである。
【００５４】
以上のようにして丸形ケーブル１０が得られる。
【００５５】
本発明は、上記実施形態に限定されるものではない。例えば上記実施形態では丸形ケーブル１０は１本の絶縁電線４を有しているが、本発明のケーブルは丸形ケーブルに限定されるものではなく、またシース３の内側に絶縁電線４を２本以上有するものであってもよい。またシース３と絶縁電線４との間には、ポリプロピレン等からなる樹脂部が設けられていてもよい。さらに、本発明のケーブルは、同軸ケーブルのようにシース３と絶縁電線４との間に外部導体を更に有していてもよい。
【００５６】
また上記実施形態では、絶縁電線４の絶縁層２、シース３が上記の難燃性樹脂組成物で構成されているが、絶縁層２が通常の絶縁樹脂で構成され、シース３のみが、上記の難燃性樹脂組成物で構成されてもよい。
【００５７】
さらにまた上記実施形態では、本発明の難燃性樹脂組成物がケーブルの絶縁層およびシースを構成する材料として用いられているが、本発明の難燃性樹脂組成物は、チューブ、テープ、包装材、建材などにも使用することが可能である。
【実施例１】
【００５８】
以下、本発明の内容を、実施例を挙げてより具体的に説明するが、本発明は下記の実施例に限定されるものではない。
【００５９】
（実施例１〜５及び比較例１〜３）
エチレン系重合体（Ａ）、酸変性熱可塑性樹脂（Ｂ）、ホモポリプロピレン樹脂（Ｃ）、難燃剤（Ｄ）及びカーボンブラック（Ｅ）を、表１に示す配合量で配合し、バンバリーミキサによって１６０℃にて１５分間混練し、実施例１〜５及び比較例１〜３の難燃性樹脂組成物を得た。なお、表１において、各配合成分の配合量の単位は質量部である。
【００６０】
上記エチレン系重合体（Ａ）、酸変性熱可塑性樹脂（Ｂ）、ホモポリプロピレン樹脂（Ｃ）、難燃剤（Ｄ）及びカーボンブラック（Ｅ）としては具体的には下記のものを用いた。
【００６１】
（Ａ）エチレン系重合体
（Ａ−１）エチレン−１−ヘキセン共重合体、メタロセン触媒を用いて製造されたもの、密度０．９２ｇ／ｃｍ３（住友化学社製、商品名「エクセレンＧＭＨ  ＣＢ５００１」）
（Ａ−２）エチレン−アクリル酸エチル共重合体：ＥＥＡ（日本ポリエチレン社製、商品名「レクスパールＡ１１５０」）
【００６２】
（Ｂ）酸変性熱可塑性樹脂
無水マレイン酸変性エチレン−プロピレン共重合体（三井化学社製、商品名「タフマーＭＡ８５１０」）
【００６３】
（Ｃ）ホモポリプロピレン樹脂
ホモポリプロピレン（プライムポリマー社製、商品名「Ｅ１１１Ｇ」）
【００６４】
（Ｄ）難燃剤
（Ｄ−１）ステアリン酸表面処理水酸化マグネシウム粒子、平均粒径０．８μｍ（協和化学工業社製、商品名「キスマ５Ａ」）
（Ｄ−２）赤リン系難燃剤、赤リン含有量７８％以上、平均粒径１０μｍ（燐化学工業社製、商品名「ノーバレット１２０ＵＦ」）
【００６５】
（Ｅ）カーボンブラック
（Ｅ−１）カーボンブラック、平均粒径７８ｎｍ（旭カーボン社製、商品名「カーボン旭＃３５」）
（Ｅ−２）カーボンブラック、平均粒径３１μｍ（三菱化学社製、商品名「ダイヤブラックＨ」）
【００６６】
次いで、実施例１〜５及び比較例１〜３の難燃性樹脂組成物をバンバリーミキサによって１６０℃にて１５分間混練した。その後、この難燃性樹脂組成物を、単軸押出機（Ｌ／Ｄ＝２０、スクリュー形状：フルフライトスクリュー、マース精機社製）に投入し、その押出機からからチューブ状の押出物を押し出し、導体（素線数１本／断面積２ｍｍ２）上に、厚さ０．７ｍｍとなるように被覆した。こうして絶縁電線を得た。
【表１】
2015151417.tif 000002
【００６７】
＜特性評価＞
（機械的特性）
（１）引張試験
実施例１〜５及び比較例１〜３の難燃性樹脂組成物について、ＪＩＳ−Ｋ６２５１に準拠して押し出し機で成形板を作製し、この成形板を打抜刃で打ち抜き、ダンベル状試験片を作製した。ダンベル状試験片のサイズは標点間距離２０ｍｍ、最小幅５ｍｍ、最大幅２５ｍｍ、全長１００ｍｍとした。そして、このダンベル状試験片について、ＪＩＳ  Ｃ３００５により引張試験を行い、破断強度及び引張伸びを測定した。引張試験において、引張速度は２００ｍｍ／ｍｉｎとした。結果を表１に示す。表１において、破断強度の単位はＭＰａであり、引張伸びの単位は％である。引張試験の合否基準は下記の通りとした。
破断強度１０ＭＰａ以上かつ引張伸び１６０％以上：合格
破断強度１０ＭＰａ未満または引張伸び１６０％未満：不合格
【００６８】
（２）ショアＤ硬度
実施例１〜５及び比較例１〜３の難燃性樹脂組成物を成形してなる３５ｍｍ×３５ｍｍ×厚さ２ｍｍの正方形の試験片について、ＪＩＳ Ｋ７２１５に準拠してデュロメータ硬度計で表面硬さを示すショアＤ硬度を測定した。荷重保持時間０秒の瞬間値での測定結果を表１に示す。ショアＤ硬度が５３以上であれば合格とし、５５未満であれば不合格とした。
【００６９】
（耐加熱変形特性）
実施例１〜５及び比較例１〜３の難燃性樹脂組成物を成形してなる３５ｍｍ×３５ｍｍ×厚さ２ｍｍの正方形の試験片について、加熱変形試験を行い、耐加熱変形特性を評価した。加熱変形試験において、試験温度は１２０℃、荷重は１９．６Ｎ、予熱時間は１時間、試験時間は１時間とした。耐加熱変形性の評価は、加熱変形試験前の試験片の厚さ（試験前厚さ）と加熱変形試験後の試験片の厚さ（試験後厚さ）を測定し、下記式により算出された加熱変形率（％）に基づいて行った。
加熱変形率（％）＝［（試験前厚さ）−（試験後厚さ）］／（試験前厚さ）×１００（％）
結果を表１に示す。耐加熱変形特性については、加熱変形率が２５％以下の場合を合格とし、加熱変形率が２５％を超える場合を不合格とした。
【００７０】
（難燃性）
実施例１〜５及び比較例１〜３の難燃性樹脂組成物で導体を被覆した上記の絶縁電線について、ＩＥＥＥ３８３−１９７４規格に準拠した垂直トレイ燃焼試験を行った。すなわち、絶縁電線を２４００ｍｍ切り出し、垂直ラダートレイに設置した。そして、トレイの底部から６００ｍｍの位置にバーナーを設置し、火炎の長さ約３８０ｍｍ、火炎の中心温度８１５℃以上で燃焼を開始した。燃焼を２０分行い、その後バーナーの火を消し、絶縁電線の燃焼が終了するまで保持した。燃焼終了後、燃焼位置（ケーブル表面が炭化した位置）を確認し、上端まで燃焼しなかったものについては表１の垂直トレイ燃焼試験の欄に「○」と記入し、上端まで燃焼したものについては「×」と記入した。難燃性の合否基準については以下の通りとした。
垂直トレイ燃焼試験の結果が「○」：合格
垂直トレイ燃焼試験の結果が「×」：不合格
【００７１】
表１に示すように、実施例１〜５の難燃性樹脂組成物は、機械的特性、耐加熱変形特性及び難燃性について合格基準に達していた。一方、比較例１〜３の難燃性樹脂組成物は機械的特性、耐加熱変形特性及び難燃性のうちのいずれかについて合格基準に達していなかった。
【００７２】
以上より、本発明の難燃性樹脂組成物によれば、優れた難燃性及び優れた機械的特性を確保しながら、優れた耐加熱変形特性をも確保することができることが確認された。
【符号の説明】
【００７３】
１…内部導体
２…絶縁層
３…シース
４…絶縁電線
１０…丸形ケーブル
【図１】
2015151417.tif 000003
【図２】
2015151417.tif 000004